(57)【要約】【課題】製膜性、白色性、反射性、軽量性、他部材との相性に優れた白色ポリエステルフィルム提供すること、およびそれを用いることにより輝度特性及び軽量性に優れた面光源を提供する。【解決手段】気泡を含有したポリエステル層（Ａ）の少なくとも片面に表皮層を有するポリエステルフィルムであって、該フィルムの比重が０．５以下であり、表皮層に無機粒子（ｃ）を表皮層の総重量に対して５〜３０％含有し、無機粒子（ｃ）の見かけ密度が０．５ｇ／ｃｍ３以下である白色ポリエステルフィルム。【選択図】なし【特許請求の範囲】
【請求項１】
気泡を含有したポリエステル層（Ａ）の少なくとも片面に表皮層を有するポリエステルフィルムであって、該フィルムの比重が０．５以下であり、表皮層に無機粒子（ｃ）を表皮層の総重量に対して５〜３０％含有し、無機粒子（ｃ）の見かけ密度が０．５ｇ／ｃｍ３以下である白色ポリエステルフィルム。
【請求項２】
無機粒子（ｃ）の平均粒子径が１０μｍ〜２０μｍであることを特徴とする、請求項１に記載の白色ポリエステルフィルム。
【請求項３】
無機粒子（ｃ）がタルクであることを特徴とする、請求項１または２に記載の白色ポリエステルフィルム。
【請求項４】
無機粒子（ｃ）がタルクであり、該タルクの含水率が１．０％未満であることを特徴とする、請求項１〜３のいずれかに記載の白色ポリエステルフィルム。
【請求項５】
ポリエステル層（Ａ）の少なくとも片面の最表層の６０°光沢度が２０以下であり、中心線平均粗さ（Ｒａ）、及び十点平均粗さ（Ｒｚ）が、
５００ｎｍ≦Ｒａかつ、
６０００ｎｍ≦Ｒｚ
であることを特徴とする請求項１〜４のいずれかに記載の白色ポリエステルフィルム。
【請求項６】
請求項１〜５のいずれかに記載の白色ポリエステルフィルムを用いた液晶ディスプレイ用面光源反射板。
【発明の詳細な説明】
【技術分野】
【０００１】
本発明は、白色ポリエステルフィルムに関し、特に、液晶ディスプレイ用面光源反射板として最適な白色ポリエステルフィルムに関する。具体的には、液晶ディスプレイのバックライトに該白色ポリエステルフィルムを用いた際に、該白色ポリエステルフィルムの上部あるいは側面に蛍光管やＬＥＤ（発光ダイオード）のような照明を配置する構成で、より明るくムラの少ない画面が得られ、さらには導光板のような液晶ディスプレイの他部材を傷つけない白色ポリエステルフィルムに関する。
【背景技術】
【０００２】
テレビ、パソコン、タブレット型パソコンのような携帯端末など様々な電子機器に多用されている液晶ディスプレイは、画面表示のために、ディスプレイ後部にバックライトと呼ばれる光源を設置している。また、バックライトは、画面全体を均一に照射する必要がある。この特性を満たす方式として、サイドライト型及び直下型と呼ばれる面光源の構造がある。中でも、ノート型パソコン等に使用される薄型ディスプレイには、サイドライト型、つまり画面に対し側面から光を照射するタイプのバックライトが適用されている。一般的に、このサイドライト型では、導光板と呼ばれる、ある厚みを持ったアクリル板などの透明基材の片面に網点印刷やシボ加工など各種処理を施したシートが用いられる。側面の光源より該アクリル板などのエッジへ光を当てることで、照明光が上方に均一に分散され、均一な明るさを持った画面が得られる。また、画面の背面でなく、エッジ部のみに照明を設置するため、光源を減らすことができ、低コスト化及び軽量化でき、バックライト方式より薄型にできる。さらに、照明光の画面背面への逃げを防ぐため、画面の背面に反射板が設けられており、これにより光源からの光のロスを少なくし、液晶画面を明るくできる。
【０００３】
このような液晶画面用の面光源に用いられるリフレクターや反射板（面光源反射部材と総称する）として用いられるフィルムには、薄膜であることと同時に高い反射性能はもちろんのこと、特に携帯端末向けには軽量化が望まれている。従来、白色顔料を添加したフィルムや内部に微細な気泡を含有させたフィルム、もしくはこれらのフィルムとプラスチック板などを張り合わせたものが使用されてきた。これらの中で、特に非相溶樹脂の微粒子及び白色顔料を含むシートを延伸して得られる内部に気泡を含有させたフィルムは輝度に優れることから幅広く用いられている（特許文献１、２、３、４）。
【０００４】
また、軽量な素材として汎用のポリオレフィン樹脂を用いた、フィラーを含む光反射体が開示されている。（特許文献５）
一方、長期間の使用を前提として温度湿度条件の変化の大きい環境に置いた場合、各部材の熱膨張率の違いにより、部材のゆがみが発生する。この際、フィルムの表面凹凸が小さい、すなわち平面性が高いと、部材同士の擦れのきしみが生じ、この繰り返しにより部材の劣化が促進され、擦れによる傷から特性が悪化する。また、導光板と密着しやすくなり、密着部分の輝度が他の部分よりも高くなり、明暗の差が発生してしまう。そこで、粗大粒子を含有した層をコーティングして粗面化させることにより、導光板との密着を防止する検討がなされている（特許文献６）。
【先行技術文献】
【特許文献】
【０００５】
【特許文献１】特開２００９−９８６６０号公報
【特許文献２】特開２００５−３５０６１５号公報
【特許文献３】特開２００９−１７３０１５号公報
【特許文献４】特開２００２−０９８８０８号公報
【特許文献５】特開２００５−４１９５号公報
【特許文献６】特開２００４−１２６３４５号公報
【発明の概要】
【発明が解決しようとする課題】
【０００６】
しかし、一般的な無機粒子などを添加して表面凹凸を付与した場合、運搬時の振動とこの凹凸により導光板の網点印刷やシボ加工など各種処理面が削れてしまい、輝度低下を起してしまう。さらに、無機粒子は一般に比重が大きいため、上記のような表面形状を付与するためには、フィルム全体としての比重にも大きく影響する程度の無機粒子を含有せしめなければならず、軽量化は困難であった。また、ポリエステル以外の低比重の樹脂を用いた場合でも、高反射率化しようとすると、添加剤を多量に含有せしめたり、高純度の原料を用いるなど生産性に問題があった。また、従来の技術では、高い反射特性、導光板との相性及び軽量化を同時に達成しようとすると、有機粒子など他部材との相性をよくするための層をコーティングなどにより設けなければならず、生産性、コストなどに問題があった。そこで、本発明は、上記従来の検討では達成し得なかった優れた製膜性、反射性、軽量性及び他部材との相性を有する白色ポリエステルフィルムをコーティングなどのような押出成形以外の工程なしに提供することを課題とする。また、その白色ポリエステルフィルムを用いることにより輝度特性に優れた面光源反射部材を安価に提供することを課題とする。
【課題を解決するための手段】
【０００７】
本発明は、上記課題を解決するために、次のような構成をとる。すなわち、本発明の白色ポリエステルフィルムは、
（１）気泡を含有したポリエステル層（Ａ）の少なくとも片面に表皮層を有するポリエステルフィルムであって、該フィルムの比重が０．５以下であり、表皮層に無機粒子（ｃ）を表皮層の総重量に対して５〜３０％含有し、無機粒子（ｃ）の見かけ密度が０．５ｇ／ｃｍ３以下である白色ポリエステルフィルム。
（２）無機粒子（ｃ）の平均粒子径が１０μｍ〜２０μｍであることを特徴とする、（１）に記載の白色ポリエステルフィルム。
（３）無機粒子（ｃ）がタルクであることを特徴とする、（１）または（２）に記載の白色ポリエステルフィルム。
（４）無機粒子（ｃ）がタルクであり、該タルクの含水率が１．０％未満であることを特徴とする、（１）〜（３）のいずれかに記載の白色ポリエステルフィルム。
（５）ポリエステル層（Ａ）の少なくとも片面の最表層の６０°光沢度が２０以下であり、中心線平均粗さ（Ｒａ）、及び十点平均粗さ（Ｒｚ）が、
５００ｎｍ≦Ｒａかつ、
６０００ｎｍ≦Ｒｚ
であることを特徴とする（１）〜（４）のいずれかに記載の白色ポリエステルフィルム。
（６）  （１）〜（５）のいずれかに記載の白色ポリエステルフィルムを用いた液晶ディスプレイ用面光源反射板。
【発明の効果】
【０００８】
本発明は、高い反射率と軽量性及び他部材との相性を兼ね備えた白色ポリエステルフィルムを容易かつ安価に安定して製造することができ、特にこの白色ポリエステルフィルムを面光源内の反射板やリフレクターとして用いた時、液晶画面を明るく照らし、液晶画像をより鮮明かつ見やすくすることができ、液晶ディスプレイ付き携帯端末に要求される特徴である、軽量性及び他部材の損傷を抑制することができ有用なものである。
【図面の簡単な説明】
【０００９】
【図１】光反射用白色ポリエステルフィルムを組み込んだ液晶画面の概略断面図及び輝度測定法の概略図である。
【発明を実施するための形態】
【００１０】
以下、本発明を詳細に説明する。
[白色ポリエステルフィルムの構成]
本発明の白色ポリエステルフィルムは、ポリエステル層（Ａ）を有するポリエステルフィルムである。ポリエステル層（Ａ）はポリエステル樹脂（a）、該ポリエステル樹脂（a）とは非相溶のポリオレフィン（ｂ）、および気泡を含有することが、輝度や反射率などの光学特性の点で必要である。
【００１１】
本発明の白色ポリエステルフィルムは、ポリエステル層（Ａ）が気泡を含有した層であり、少なくともその片側に無機粒子（ｃ）を含有した表皮層（Ｂ）が積層されていることが、製膜性、光学特性、他部材との相性の点で好ましい。
【００１２】
ポリエステル樹脂（a）と、ポリオレフィン（ｂ）を用いることにより、後述するような方法により容易にポリオレフィン（ｂ）を核とした気泡を含有させることが可能となり、軽量かつ、高い反射特性を有する白色ポリエステルフィルムを製造することが可能となる。無機粒子（ｃ）の周りに空隙が形成されてもよい。
【００１３】
製膜の容易さと効果を考慮すると２層以上の構成が必要であり、３層構成が好ましい。特に表皮層（Ｂ）にてポリエステル層（Ａ）を保護する形態、すなわち、表皮層（Ｂ）／ポリエステル層（Ａ）／表皮層（Ｂ）の３層構成が好ましい。また、さらに多層となる場合、芯層部がポリエステル層(Ａ)であり、片側または両側の表層部が表皮層（Ｂ）であることが好ましい。
【００１４】
本発明の白色ポリエステルフィルムの表皮層（Ｂ）の厚みは２〜１２μｍであることが好ましい。表皮層（Ｂ）の厚みが２未満であると、気泡を多数含有するポリエステル層（Ａ）の影響により著しく破れやすくなるため、安定製膜できないだけでなく、無機粒子（ｃ）が脱落しやすくなり工程を汚染するため好ましくない。表皮層（Ｂ）の厚みが１２μｍを超えると、当該フィルムを反射板として用いた場合に、光がポリエステル層（Ａ）まで届きにくくなり、気泡とポリエステルとの界面で反射する成分が減少して反射率や輝度などの光学特性が低下するため好ましくない。
【００１５】
本発明の白色ポリエステルフィルムは、上述の構成からなる２層以上のポリエステル層が積層された白色ポリエステルフィルムであって、反射光の光拡散性を制御したり、高い機械的強度をフィルムに付与したり、製膜性を付与したり、帯電防止性を付与したり、耐光性を付与したり、その他付随する機能を有する層が積層されてもよい。多層構成にすることにより、それぞれの層の多様な特性をコントロールできる。
【００１６】
[ポリエステル樹脂（a）]
本発明の白色ポリエステルフィルムにおいて、ポリエステル樹脂（ａ）として１種以上のポリエステル樹脂を用いることができるが、後述するポリエステル樹脂（ａ１）とポリエステル樹脂（ａ２）を含むことが好ましい。ポリエステル樹脂（ａ１）とポリエステル樹脂（ａ２）を用いることにより、高い光学特性を有する白色ポリエステルフィルムを安定に得ることができる。
【００１７】
ポリエステル樹脂（ａ１）は、１）ジカルボン酸成分もしくはそのエステル形成性誘導体（以下、「ジカルボン酸成分」と総称する）とジオール成分の重縮合、２）一分子内にカルボン酸もしくはカルボン酸誘導体骨格と水酸基を有する化合物の重縮合、および１）２）の組み合わせにより得ることができる。
【００１８】
１）において、かかるポリエステル樹脂を構成するジカルボン酸成分としては、マロン酸、コハク酸、グルタル酸、アジピン酸、スベリン酸、セバシン酸、ドデカンジオン酸、ダイマー酸、エイコサンジオン酸、ピメリン酸、アゼライン酸、メチルマロン酸、エチルマロン酸等の脂肪族ジカルボン酸類、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、アントラセンジカルボン酸、フェナントレンジカルボン酸、９，９’−ビス（４−カルボキシフェニル）フルオレン酸等芳香族ジカルボン酸などのジカルボン酸、もしくはそのエステル誘導体などが代表例として挙げられるが、これらに限定されず、例えば多官能酸である、トリメリット酸、ピロメリット酸およびそのエステル誘導体等も好適に用いることができる。また、これらは単独で用いても、必要に応じて、複数種類用いても構わない。
【００１９】
また、上述のジカルボン酸成分のカルボキシ末端に、ｌ-ラクチド、ｄ−ラクチド、ヒドロキシ安息香酸などのオキシ酸類、およびその誘導体、そのオキシ酸類が複数個連なったもの等を付加させたジカルボキシ化合物も好ましく用いられる。
【００２０】
また、１）においてかかるポリエステル樹脂を構成するジオール成分としては、エチレングリコール、１，２−プロパンジオール、１，３−プロパンジオール、１，４−ブタンジオール、１，２−ブタンジオール、１，３−ブタンジオール等の脂肪族ジオール類、ビスフェノールＡ、１，３−ベンゼンジメタノール，１，４−ベンセンジメタノール、９，９’−ビス（４−ヒドロキシフェニル）フルオレン、などの芳香族ジオール類等のジオールなどが代表例としてあげられるがこれらに限定されない。また、これらは単独で用いても、必要に応じて、複数種類用いても構わない。
【００２１】
また、２）において、一分子内にカルボン酸もしくはカルボン酸誘導体骨格と水酸基を有する化合物の例としては、ｌ−ラクチド、ｄ−ラクチド、ヒドロキシ安息香酸などのオキシ酸類、およびその誘導体、そのオキシ酸類が複数個連なったもの等を付加させたジカルボキシ化合物等が挙げられる。
【００２２】
ポリエステル樹脂（ａ１）は、上述の化合物を適宜組み合わせて重縮合させることで得ることができる。ポリエステル樹脂（ａ１）に好適に用いられるポリエステルとしては、ポリエチレンテレフタレート（以下、ＰＥＴと略すことがある。）、ポリエチレン−２，６−ナフタレンジカルボキシレート（以下、ＰＥＮと略すことがある。）、ポリプロピレンテレフタレート（以下、ＰＰＴと略すことがある。）、ポリブチレンテレフタレート（以下、ＰＢＴと略すことがある。）などが挙げられる。
【００２３】
本発明に用いられるポリエステル樹脂（ａ１）として、上述の樹脂を用いることにより、無着色性を維持しつつ、フィルムとしたときに高い機械強度を付与することができる。より好ましくは、安価でかつ耐水性、耐久性、耐薬品性が優れるという点で、ＰＥＴ、またはＰＥＮが好ましい。また、このポリエステルの中には、公知の各種添加剤、例えば、酸化防止剤、帯電防止剤などが添加されていても良い。
【００２４】
ここで、本発明の白色ポリエステルフィルムにおいて、該ポリエステル樹脂（ａ）がポリエステル樹脂成分（ａ２）を有し、該ポリエステル樹脂成分（ａ２）が炭素数４以上８以下の脂環式ジオール成分を含有することが好ましい。ここで、本発明における炭素数４以上８以下の脂環式とは、シクロアルカン（ｃｙｃｌｏａｌｋａｎｅ）のことであり、一般式 ＣｎＨ２ｎ（ただし４≦ｎ≦８）であらわされる環式脂肪族炭化水素の総称である。
【００２５】
炭素数４以上８以下の脂環式ジオールとは、炭素数４以上８以下の環式脂肪族炭化水素部分とジオール部分の両方の構造をあわせもつ物質をさす。すなわち、炭素数４以上８以下の脂環式ジオールの具体例としては、シクロブタンジオール、シクロペンタンジオール、シクロへキサンジオール、シクロヘプタンジオール、シクロオクタンジオール、シクロプロパンジメタノール、シクロブタンジメタノール、シクロペンタンジメタノール、シクロへキサンジメタノール、シクロヘプタンジメタノール、シクロオクタンジメタノールなどがあげられる。
【００２６】
炭素数４以上８以下の環式脂肪族炭化水素部分に結合するジオール成分は、環式脂肪族炭化水素部分のいずれの炭素原子と結合してもかまわないが、例えば環式脂肪族炭化水素部分がシクロヘキサンの場合、１，４位にジオール成分が結合していることが好ましい。
【００２７】
上記の炭素数４以上８以下の脂環式ジオールのうち、モノマー価格と、ポリエステル樹脂（特にＰＥＴ）との混合が容易であるという点から、１，４−シクロヘキサンジメタノール（ＣＨＤＭ）が特に好適に使用される。
【００２８】
なお、本発明におけるジオール成分とは、ジオールとして存在している成分に限定されず、ポリエステルの構成成分、例えば共重合体として含有、またはこれら樹脂の混合物として含有する場合も含まれる。
【００２９】
本発明の白色ポリエステルフィルムにおいて、ポリエステル樹脂成分（ａ２）の含有量は、フィルム全体に対して１．２〜３６質量％が好ましい。より好ましくは１．９〜３０質量％、更に好ましくは２．４〜２６質量、最も好ましくは３．３〜２０質量％である。ポリエステル樹脂成分（ａ２）の含有量が１．２質量％に満たないと、ポリオレフィン（ｂ）の微分散効果が低下し、反射性能が低下するため好ましくない。また３６質量％を超えると、白色ポリエステルフィルムの耐熱性が低下し、高温下に曝されたときに寸法変化が大きくなることがあるため好ましくない。本発明の白色ポリエステルフィルムにおいて、ポリエステル樹脂成分（ａ２）の含有量を１．２〜３６質量％とすることで、製膜安定性、反射性及び寸法安定性を兼ね備えた白色ポリエステルフィルムとすることができる。
【００３０】
［気泡の形成］
本発明の白色ポリエステルフィルムは相対反射率が１００％以上であることが好ましい。より好ましくは１００．５％以上、更に好ましくは１０１％以上である。相対反射率について特に上限はないが、反射率を上げるためには、気泡形成核剤となるポリオレフィン（ｂ）の添加量を上げる必要があり、その場合製膜性が不安定になることがあるため、１１０％以下であることが好ましい。ここでいう相対反射率とは、内面が硫酸バリウム製の積分球、１０°傾斜スペーサーを備えた分光光度計、標準白色板として酸化アルミニウムを用いて、入射角１０°で光を入射させたときの反射率を波長５６０ｎｍの範囲で測定し、標準白色板の反射率を１００％としたときの相対反射率を、波長５６０ｎｍで平均して得られる反射率のことである。本発明の白色ポリエステルフィルムにおいて、相対反射率を１００％以上とすることによって、白色性、反射特性に優れた白色ポリエステルフィルムとすることができ、特に液晶表示装置用として用いた場合に高い輝度向上効果を得ることができる。
【００３１】
ここで、本発明の白色ポリエステルフィルムの相対反射率を上述の範囲に調整するためには、フィルム内部に気泡および無機粒子を含有させ白色化されていることが重要であり、これにより光の散乱作用を発揮するため反射率を向上させることができる。
【００３２】
気泡の形成は、フィルム母材、たとえばポリエステル中に、高融点のポリエステルとポリオレフィン（ｂ）または無機粒子を細かく分散させ、それを延伸（たとえば二軸延伸）することにより達成される。延伸に際して、このポリオレフィン（ｂ）の周りに気泡が形成され、フィルム厚み方向における該気泡とポリエステルとの界面の数（界面数と呼ぶことがある）が、フィルム厚み１０μｍあたり１５以上であることが好ましく、より好ましくは２０以上、さらに好ましくは２５以上である。該界面数が１５以上であると、これが光の反射及び散乱作用を発揮するため、白色化され、高反射率を得ることが可能となる。該界面数が１５未満であると、光の反射及び散乱作用が不十分であるため、白色化及び高反射率化されず好ましくない。
【００３３】
［ポリオレフィン（ｂ）］
本発明の白色ポリエステルフィルムは、ポリエステルフィルム内部に気泡を有することが必要であるが、前述したようにポリエステルと非相溶のポリオレフィン（ｂ）を含有させることによって、気泡を形成させることができる。
【００３４】
本発明の白色ポリエステルフィルムにおいて、ポリオレフィン（ｂ）として熱可塑性樹脂を用いる場合、その樹脂は、結晶性、非晶性、どちらも好ましく用いられる。その具体例としては、ポリエチレン、ポリプロピレン、ポリブテン、ポリメチルペンテン、シクロペンタジエンなどのような直鎖状、分鎖状あるいは環状のポリオレフィンが挙げられる。このポリオレフィンは単独重合体であっても共重合体であってもよく、さらには２種以上の非相溶性樹脂を併用してもよい。これらの中でも、透明性に優れ、かつ耐熱性に優れるという点で、ポリオレフィンが好ましく用いられる。具体的には、結晶性ポリオレフィンとしては、ポリプロピレンやポリメチルペンテンなどが、非晶性ポリオレフィンとしては、シクロオレフィン共重合体などが好ましく用いられる。
【００３５】
ポリエステル樹脂（ａ）を用いる場合であって、ポリエステル樹脂（ａ）に対する非相溶性成分としてポリオレフィン（ｂ）を用いる場合、その結晶性樹脂の具体例としては、透明性、耐熱性の観点から、ポリメチルペンテンがより好ましく用いられる。ここで、ポリメチルペンテンとしては、分子骨格中に４−メチルペンテン−１からの誘導単位を好ましくは８０モル％以上、より好ましくは８５モル％以上、特に好ましくは９０モル％以上含むものが好ましい。また、その他の誘導単位としては、エチレン単位、プロピレン単位、ブテン−１単位、３−メチルブテン−１、あるいは４−メチルペンテン−１以外で炭素数６〜１２の炭化水素などが例示される。ポリメチルペンテンは単独重合体であっても共重合体であってもよい。また、組成や、溶融粘度などの異なる複数のポリメチルペンテンを用いたり、他のオレフィン系樹脂やその他樹脂と併用してもよい。
【００３６】
また、本発明の白色ポリエステルフィルムにおいて、ポリオレフィン（ｂ）として非晶性ポリオレフィンを用いる場合、環状オレフィン共重合体樹脂を特に好ましく用いることができる。環状オレフィン共重合体とは、シクロアルケン、ビシクロアルケン、トリシクロアルケン、テトラシクロアルケン及びペンタシクロアルケンからなる群から選ばれた少なくとも１種のシクロオレフィンと、エチレン、プロピレン等の直鎖オレフィンからなるコポリマーが挙げられる。ここでいう非晶性樹脂とは、結晶融解熱が１ｃａｌ／ｇ未満である樹脂を指す。
【００３７】
環状オレフィン共重合体樹脂における環状オレフィンの代表例としては、ビシクロ〔２，２，１〕ヘプト−２−エン、６−メチルビシクロ〔２，２，１〕ヘプト−２−エン、５，６−ジメチルビシクロ〔２，２，１〕ヘプト−２−エン、１−メチルビシクロ〔２，２，１〕ヘプト−２−エン、６−エチルビシクロ〔２，２，１〕ヘプト−２−エン、６−ｎ−ブチルビシクロ〔２，２，１〕ヘプト−２−エン、６−ｉ−ブチルビシクロ〔２，２，１〕ヘプト−２−エン、７−メチルビシクロ〔２，２，１〕ヘプト−２−エン、トリシクロ〔４，３，０，１2.5 〕−３−デセン、２−メチル−トリシクロ〔４，３，０，１2.5〕−３−デセン、５−メチル−トリシクロ〔４，３，０，１2.5 〕−３−デセン、トリシクロ〔４，４，０，１2.5 〕−３−デセン、１０−メチル−トリシクロ〔４，４，０，１2.5 〕−３−デセン等がある。
【００３８】
また、環状オレフィン共重合体樹脂における直鎖オレフィンの代表例としては、エチレン、プロピレン、１−ブテン、１−ペンテン、１−ヘキセン、１−オクテン、１−デセン、１−ドデセン、１−テトラデセン、１−ヘキサデセン、１−オクタデセン等がある。
【００３９】
本発明において、ポリオレフィン（ｂ）としては、上述に挙げられるもののうち、非晶性樹脂である環状オレフィン共重合体樹脂が、後述するようにマトリックスに含まれる、脂環式ジオール、および／または脂環式ジカルボン酸との相互作用により、より微分散可能となり、その結果反射特性をさらに高めることができるという点から、特に好ましく用いられる。
【００４０】
本発明において、ポリオレフィン（ｂ）は、そのガラス転移温度Ｔｇが１７０℃以上であることが好ましい。さらに好ましくは１８０℃以上である。１７０℃以上とすることで、混練時においてマトリックス樹脂中により微細に分散し、延伸工程において気泡を形成し、熱処理工程における気泡の消失をより抑制することができるためである。上限は２５０℃が好ましい。２５０℃を越えると、製膜時の押出温度が高くなり加工性に劣るため好ましくない。
【００４１】
特に本発明において、ポリオレフィン（ｂ）として、環状オレフィン共重合体樹脂を用いる場合、そのガラス転移温度Ｔｇが１７０℃に満たないと、寸法安定性を付与するためにフィルムの熱処理を実施した時に、核剤である環状オレフィン共重合体樹脂が変形し、その結果、それを核として形成された気泡が減少・または消失して、反射特性が低下する場合がある。また、反射特性を維持しようとして、熱処理温度を低温化すると、その場合にフィルムの寸法安定性が低下する場合があるため好ましくない。
【００４２】
ポリオレフィン（ｂ）として、環状オレフィン共重合体樹脂を用いる場合、そのガラス転移温度Ｔｇを前述の範囲に制御するためには、例えば環状オレフィン共重合体中の環状オレフィン成分の含有量を多くし、エチレン等の直鎖オレフィン成分の含有量を少なくすることが挙げられる。具体的には、環状オレフィン成分は６０モル％以上であり、エチレン等の直鎖オレフィン成分の含有量は４０モル％未満であることが好ましい。より好ましくは、環状オレフィン成分は７０モル％以上であり、エチレン等の直鎖オレフィン成分の含有量は３０モル％未満、さらに好ましくは環状オレフィン成分が８０モル％以上であり、エチレン等の直鎖オレフィン成分の含有量が２０モル％未満である。特に好ましくは環状オレフィン成分が９０モル％以上であり、エチレン等の直鎖オレフィン成分の含有量が１０モル％未満である。かかる範囲にすることにより、環状オレフィン共重合体のガラス転移温度Ｔｇを前述の範囲まで高めることができる。
【００４３】
また、ポリオレフィン（ｂ）として、環状オレフィン共重合体樹脂を用いる場合、直鎖オレフィン成分は特に制限されるものではないが、反応性の観点からエチレン成分が好ましい。
【００４４】
さらに、環状オレフィン成分も特に制限されるものではないが、ビシクロ〔２，２，１〕ヘプト−２−エン（ノルボルネン）やその誘導体が生産性・透明性・高Ｔｇ化の点から好ましい。
【００４５】
したがって、本発明では、白色ポリエステルフィルムがポリエステル樹脂（ａ）およびポリオレフィン（ｂ）を有しており、ポリオレフィン（ｂ）が、ガラス転移温度が１７０℃以上２５０℃以下であることが好ましい。さらに、ポリオレフィン（ｂ）は非晶性であることが好ましく、（非晶性の）環状オレフィン共重合体樹脂であることがさらに好ましい。
【００４６】
本発明において、ポリオレフィン（ｂ）の添加量としては、ポリエステルフィルム全体の総質量を１００質量％としたときに５〜２５質量％であることが好ましい。ポリオレフィン（ｂ）の含有量が５質量％未満であると、フィルム内部に気泡が十分に生成されず、白色性や光反射特性に劣ることがある。一方、ポリオレフィン（ｂ）の含有量が２５質量％を越えると、フィルムの強度が低下し、延伸時の破断が起こりやすくなることがある。含有量をかかる範囲内にすることにより、十分な白色性・反射性・軽量性を発現せしめることができる。
【００４７】
このポリオレフィン（ｂ）は均一かつ微細に分散されている程好ましい。均一かつ微細に分散することより、フィルム内部に均一に気泡が形成され、反射率が均一になる。
【００４８】
ポリオレフィン（ｂ）の平均分散径は、０．２μｍ以上５μｍ以下、さらに好ましくは、０．３μｍ以上３μｍ以下である。
【００４９】
ポリオレフィン（ｂ）の平均分散径が上記範囲より小さいと、ポリオレフィン（ｂ）を核とする気泡が形成されにくくなり、好ましくない。一方、上記範囲より大きいと気泡サイズが大きくなり、高反射率化できない上、フィルム強度および製膜安定性が低下するため、好ましくない。
【００５０】
[分散剤（ｄ）]
ポリオレフィン（ｂ）を均一分散させるには、分散剤（ｄ）を添加することが有効である。分散剤（ｄ）としては例えば、ポリエステルに対しては、ポリエチレングリコール、メトキシポリエチレングリコール、ポリテトラメチレングリコール、ポリプロピレングリコールなどのポリアルキレングリコール、エチレンオキシド／プロピレンオキシド共重合体、さらにはドデシルベンゼンスルホン酸ナトリウム、アルキルスルホネートナトリウム塩、グリセリンモノステアレート、テトラブチルホスホニウムパラアミノベンゼンスルホネートなどで代表されるものである。本発明の場合、特にポリアルキレングリコール、中でもポリエチレングリコールが好ましい。また、ポリブチレンテレフタレートとポリテトラメチレングリコールの共重合体なども、非相溶のポリオレフィン（ｂ）の分散性を向上させるために好ましく用いられる。添加量としては、ポリエステルフィルムの総質量に対して３質量％以上２０質量％以下が好ましく、特に好ましくは１０質量％以上１５質量％以下である。分散剤（ｄ）の添加量が少なすぎると、添加の効果が薄れ、多すぎると、フィルム母材本来の特性を損なう恐れがある。このような分散剤（ｄ）は、予めフィルム母材ポリマー中に添加してマスターポリマ（マスターチップ）として調整可能である。  [無機粒子（ｃ）］
本発明の白色ポリエステルフィルムは、ポリエステル層（Ａ）側表層の６０°光沢度が２０以下であることが必要である。光沢度が上記の範囲から外れた白色ポリエステルフィルムを面光源反射板として用いると、液晶画面上に照明光源の光を直接反射する成分が増えるため、照明光源の間隔に応じた明暗の差（ランプムラ）が発生してしまうため、液晶画面の明るさが均一とならない場合があり好ましくない。光沢度を上記の範囲とすることにより、照明光源からの光をムラなく均一に液晶セルへ反射するフィルムとなる。
【００５１】
また、本発明の白色ポリエステルフィルムにおいては、ポリエステル（Ａ）側表面の中心面平均粗さ（Ｒａ）が５００ｎｍ以上であり、かつ十点平均粗さ（Ｒｚ）が６０００ｎｍ以上であることが好ましい。ＲａおよびＲｚの数値はフィルム表面の凹凸に関連がある。フィルム表面に凹凸を設けることにより、フィルム表面での光の反射のうち、正反射成分が減少し、フィルムの光沢度を低くすることができる。上述したように、光沢度が低くなることにより、該フィルムをバックライト部材として用いたとき、輝度ムラを減少させることができるため、より均一な明るさの画像を表示できる液晶ディスプレイを提供することができる。
【００５２】
Ｒａが上記範囲となっても、Ｒｚが６０００ｎｍ未満となると、光沢度が２０を超えてしまうため、好ましくない。
【００５３】
Ｒｚが上記範囲となっても、Ｒａが５００ｎｍ未満となるとフィルム表面の突起部分以外が平滑になり高光沢化してしまうため、好ましくない。Ｒａ及びＲｚ値両者が上記の範囲となることで、フィルムが低光沢になり、バックライト筐体への組込み等の後工程での取り扱い性も良くなり、さらに運搬時に他部材を傷つけにくくなり、好ましい。。
【００５４】
上記を達成するために、本発明の白色ポリエステルフィルムの表皮層（Ｂ）には、無機粒子（ｃ）を含有させることが必要である。
【００５５】
また、無機粒子（ｃ）の見かけ密度が０．５ｇ／ｃｍ３以下であることが必要である。無機粒子（ｃ）の見かけ密度が０．５ｇ／ｃｍ３以下を超えると、該ポリエステルフィルムの比重を０．５以下とすることが困難となる。無機粒子（ｃ）の見かけ密度は０．３ｇ／ｃｍ３以下がより好ましく、０．１ｇ／ｃｍ３以下が特に好ましい。
【００５６】
無機粒子（ｃ）の含水率は、１．０％以下が必要である。含水率が１．０％を超えると、ポリエステル樹脂（ａ１）やポリエステル樹脂（ａ２）と溶融混練する際に、加水分解を促進させてしまい、マスターペレット作成や製膜に支障を来たす。
【００５７】
無機粒子（ｃ）として用いられる粒子は、その種類として特に限定されず、マイカ、雲母チタン、タルク、クレイ、カオリン等が好ましい。また、それらは単独もしくは２種類以上の混合で使用することが出来る。粒子の分散径安定性や軽量性、及び製膜の安定性の点から、タルク、クレイが好ましく、中でもタルクがより好ましい。また、多孔質や中空多孔質等の形態であってもよく、さらには本発明の効果を阻害しない範囲内において、樹脂に対する分散性を向上させるために、表面処理が施されていてもよい。
【００５８】
また、無機粒子（ｃ）の体積平均粒子径は１０〜２０μｍであることが好ましい。１０μｍ未満であると、Ｒｚを上述の範囲にすることが困難となり、フィルム表面がより平滑になるため光沢度が上がってしまう。無機粒子（ｃ）の体積平均粒子径が２０μｍを超えるとフィルムからの粒子脱落が起こりやすくなり、工程汚染や破れの原因となり、生産性が低下する。
【００５９】
また、無機粒子（ｃ）の含有量は表皮層（Ｂ）の総質量を１００質量％としたときに、５〜３０質量％であることが必要である。無機粒子（ｃ）の含有量が５質量％未満であると、表皮層（Ｂ）側表面の凸凹が少なく、ＲａおよびＲｚ値が上述の範囲とならないため光拡散性が不十分となり、光沢度が上がってしまう。無機粒子（ｃ）の含有量が３０質量％をこえると、フィルムの比重が増加したり、延伸時のフィルム破れや、フィルムからの粒子脱落により工程汚染や後加工時の粉発生が起こりやすくなり、生産性や取扱い性が低下する。
【００６０】
本発明の白色ポリエステルフィルムにおいて、無機粒子（ｃ）としてタルクなどを用いた場合、これを核とした気泡を形成してもよい。また、特性を損なわない範囲で、ポリエステル層（Ａ）に無機粒子（ｃ）を含有させても良い。
【００６１】
ポリオレフィン（ｂ）及び無機粒子（ｃ）を用いることにより、該ポリエステルフィルムの見かけ比重は通常のポリエステルフィルムよりも低くなる。この白色ポリエステルフィルムを、液晶ディスプレイ反射板用基材としての機械的特性を保ちながら軽量化するには、比重が０．３以上０．６以下であることが必要である。
【００６２】
比重を０．３以上０．６以下とするためには、ポリエステルフィルム全体に対してポリオレフィン（ｂ）を５〜２５質量％含有させ、延伸倍率を２．５〜４．５とすることにより達成することができる。見かけ比重が本発明の範囲にあると、フィルム強度を保ったまま微細な気泡を多数存在させることが出来、高反射率を得ることが出来る。すなわち、液晶ディスプレイ反射板として使用した場合、画面の明るさにおいて、顕著に優れた性能を発揮する。
【００６３】
［粒子の配合方法］
無機粒子（ｃ）をポリエステル組成物に配合する方法としては各種の方法を用いることができる。その代表的な方法として、下記のような方法を挙げることができる。（ア）ポリエステル合成時のエステル交換反応もしくはエステル化反応終了前に粒子を添加する方法、もしくは重縮合反応開始前に粒子を添加する方法。（イ）ポリエステルに粒子を添加し溶融混練する方法。（ウ）上記（ア）または（イ）の方法において粒子を多量添加したマスターペレットを製造しこれらと添加剤を含有しないポリエステルとを混練して所定量の添加物を含有させる方法。（エ）上記（ウ）のマスターペレットをそのまま使用する方法。
【００６４】
ポリオレフィン（ｂ）や無機粒子（ｃ）の配合方法としては、粒子の分散性の観点から、特に上記（ウ）または（エ）の方法をとることが好ましい。
【００６５】
［製膜方法］
ポリエステル樹脂（ａ１）の入手方法について、その一例を説明するが、かかる例のみに限定されるものではない。ジカルボン酸成分としてテレフタル酸を、ジオール成分としてエチレングリコールを用い、三酸化アンチモン（重合触媒）を、得られるポリエステルペレットに対してアンチモン原子換算で３００ｐｐｍとなるように添加し、重縮合反応を行って、ポリエチレンテレフタレートペレット（ポリエステル樹脂（ａ１））を得ることが出来る。
【００６６】
ポリエステル樹脂（ａ２）の入手方法について、その一例を説明するが、かかる例のみに限定されるものではない。ジカルボン酸成分としてテレフタル酸を、ジオール成分として炭素数４以上８以下の脂環式ジオールを用い、触媒として酢酸マグネシウム、三酸化アンチモン、亜リン酸を用いてアンチモン原子換算で３００ｐｐｍとなるように添加し重縮合反応を行って、炭素数４以上８以下の脂環式ジオールとテレフタル酸を共重合したポリエステル樹脂（ａ２）を得ることが出来る。
【００６７】
ポリオレフィン（ｂ）の入手方法について、その一例を説明するが、かかる例のみに限定されるものではない。ポリオレフィン（ｂ）は、上述したシクロオレフィンとオレフィンを公知の方法（例えば特開昭６１−２７１３０８、国際公開第２００７／０６０７２３号パンフレット）により重合する、あるいは上市されている商品（例えば“ＴＯＰＡＳ”（ポリプラスチックス（株）製））を購入することにより得ることができる。
【００６８】
無機粒子（ｃ）は、無機粒子（ｃ）を含有するポリエステル樹脂（ａ１）マスターペレットを使用することが出来る。
【００６９】
分散剤（ｄ）の入手方法について、その一例を説明するが、かかる例のみに限定されるものではない。分散剤（ｄ）はＰＢＴ（ポリブチレンテレフタレート）とＰＡＧ（主としてポリテトラメチレングリコール）のブロック共重合体であり、メルトインデックス（ＭＩ）が１４（２．１６０ｇ、２４０℃）である。なお、共重合比率は、ブチレンテレフタレート：アルキレングリコール＝７０ｍｏｌ％：３０ｍｏｌである（例えば“ハイトレル”（東レデュポン（株）製））。
【００７０】
次に、本発明の白色ポリエステルフィルムの製造方法について、その一例を説明するが、本発明は、かかる例のみに限定されるものではない。
【００７１】
ポリエステル樹脂（ａ１）とポリエステル樹脂（ａ２）とポリオレフィン（ｂ）と無機粒子（ｃ）と分散剤（ｄ）を含む混合物を、必要に応じて十分真空乾燥を行い、押出機を有する製膜装置の加熱された押出機に供給する。ポリオレフィン（ｂ）及び無機粒子（ｃ）の添加は、事前に均一に溶融混練して作製されたマスターチップを用いても、もしくは直接混練押出機に供給してもよい。ポリエステル樹脂成分（ａ２）の添加は、事前に均一にポリエステル樹脂（ａ１）とポリオレフィン（ｂ）を含む混合物を溶融混練してマスターチップを添加する際に添加しても、もしくは直接混練押出機に供給するなどしてもよいが、事前に均一にポリエステル樹脂（ａ１）とポリオレフィン（ｂ）を含む混合物を溶融混練してマスターチップを添加する際に添加するほうが、ポリオレフィン（ｂ）の分散が促進されるという点でより好ましい。
【００７２】
また、溶融押出に際してはメッシュ４０μｍ以下のフィルターにて濾過した後に、Ｔダイ口金内に導入し押出成形により溶融シートを得ることが好ましい。
【００７３】
この溶融シートを表面温度１０〜６０℃に冷却されたドラム上で静電気により密着冷却固化し、未延伸単層フィルムを作製する。該未延伸単層フィルムを７０〜１２０℃の温度に加熱されたロール群に導き、長手方向（縦方向、すなわちフィルムの進行方向）に２．５〜４倍延伸し、２０〜５０℃の温度のロール群で冷却する。続いて、フィルムの両端をクリップで把持しながらテンターに導き、９０〜１５０℃の温度に加熱された雰囲気中で、長手方向に直角な方向（幅方向）に２．５〜４倍に延伸する。
【００７４】
延伸倍率は、長手方向と幅方向それぞれ２．５〜４倍とするが、その面積倍率（縦延伸倍率×横延伸倍率）は９〜１６倍であることが好ましい。面積倍率が９倍未満であると、得られる二軸延伸フィルムの反射率やフィルム強度が不十分となり、逆に面積倍率が１６倍を超えると延伸時に破れを生じ易くなる傾向がある。
【００７５】
得られた二軸延伸フィルムの結晶配向を完了させて、寸法安定性を付与するために、引き続きテンター内にて１５０〜２４０℃の温度で１〜３０秒間の熱処理を行ない、均一に徐冷後、室温まで冷却し、その後必要に応じて、他素材との密着性をさらに高めるためにコロナ放電処理などを行い、巻き取ることにより、本発明の白色ポリエステルフィルムを得ることができる。上記熱処理工程中では、必要に応じて幅方向あるいは長手方向に３〜１２％の弛緩処理を施してもよい。
【００７６】
尚、一般に熱処理温度が高いほど、高い熱寸法安定性も高くなるが、本発明の白色ポリエステルフィルムは製膜工程において高温（１９０℃以上）で熱処理されることが好ましい。本発明の白色ポリエステルフィルムは一定の熱寸法安定性を有することが望まれるためである。本発明の白色ポリエステルフィルムは液晶ディスプレイなどに搭載されている面光源（バックライト）の反射フィルムとして用いられることがある。バックライトによってはバックライト内部の雰囲気温度が１００℃程度まで上昇することがあるためである。
【００７７】
特に、ポリオレフィン（ｂ）のガラス転移温度Ｔｇを上述の温度範囲にすることにより、高温下での熱処理でも、空隙を生じさせるための核剤たるポリオレフィン（ｂ）がより熱変形せずに（潰れずに）、空隙を維持することができ、結果として、高い白色性、反射特性、及び軽量性を維持しつつ、耐光性に優れたフィルムを得ることができるため好ましい。
【００７８】
また、二軸延伸の方法は逐次延伸あるいは同時二軸延伸のいずれでもよいが、同時二軸延伸法を用いた場合は、製造工程のフィルム破れを防止できたり、加熱ロールに粘着することによって生ずる転写欠点が発生しにくい。また二軸延伸後に長手方向、幅方向いずれかの方向に再延伸してもよい。
【００７９】
かくして得られた本発明の白色ポリエステルフィルムは、少なくとも片面の表層が低光沢で、かつフィルム内部に気泡が形成され高反射率であり、軽量であり、液晶ディスプレイ用面光源反射板として使用された場合に高い輝度を得ることができる。また、他部材を傷つけにくい。
【００８０】
［物性の測定ならびに効果の評価方法］
測定方法
本発明の物性値の評価方法ならびに効果の評価方法は次の通りである。
【００８１】
Ａ．無機粒子（ｃ）の見かけ密度
ＪＩＳ  Ｋ−５１０１（２００４）に基づいて、無機粒子（ｃ）を筒井理化学器械株式会社製見かけ密度測定器（３０ｃｍ３）を用い、受器に摩りきり一杯にして内容物の重量を測定し、この重量を３０で除した値でもって見かけ密度とした。
【００８２】
Ｂ．無機粒子（ｃ）の水分含有量
ＪＩＳ  Ｋ−５０１０（２００４）に基づいて、無機粒子（ｃ）を１０ｇ測り取り、これを１０５℃に保った乾燥機で２時間乾燥した後、重量を測定し、減少した質量を１０で除した値でもって水分含有量とした。
【００８３】
Ｃ．体積平均粒子径
ミクロトームを用いてフィルムまたはマスターペレットの断面を切り出した。フィルムの場合はＴＤ方向（フィルム幅方向（以下、「横方向」ということもある））と平行方向の断面を切り出した。該断面を白金−パラジウムを蒸着した後、日本電子（株）製電界放射走査型電子顕微鏡“ＪＳＭ−６７００Ｆ”で３０００〜５０００倍の断面写真を撮影した。粉体の場合は該電子顕微鏡の試料台にできるだけ粒子が重ならないように載せ、フィルムまたはマスターペレットの断面と同様の方法及び条件で撮影した。得られた画像から、以下の手順で無機粒子の体積平均粒子径を求めた。
【００８４】
１）該画像中の断面内に観察される無機粒子について、それぞれその断面積Ｓを求め、下記式（１）にて求められる粒子径ｄをそれぞれ求めた。
ｄ＝２×（Ｓ／π）１／２・・・（１）
（ただしπは円周率）
２）得られた粒子径ｄを用いて、下記式（２）において体積平均粒子径Ｄｖを求めた。
Ｄｖ＝Σ［４／３π×（ｄ／２）３×ｄ］／Σ［４／３π×（ｄ／２）３］ ・・・（２）
３）上記１）〜２）を、５箇所場所を変えて実施し、その平均値でもって、体積平均粒子径とする。なお、観察点１箇所に付き、２５００μｍ２以上の領域にて上記評価を実施する。
【００８５】
Ｄ．反射率
日立ハイテクノロジーズ製分光光度計（Ｕ―３３１０）に積分球を取り付け、標準白色板（酸化アルミニウム）を１００％とした時の反射率を４００〜７００ｎｍにわたって測定する。得られたチャートより５ｎｍ間隔で反射率を読み取り、平均値を計算し、平均反射率とする。
【００８６】
Ｅ．フィルムの比重
白色フィルムを５ｃｍ×５ｃｍの大きさに切りだし、ＪＩＳ  Ｋ７１１２（１９８０）に基づいて電子比重計ＳＤ−１２０Ｌ（ミラージュ貿易（株）製）を用いて測定した。なお、各白色フィルムについて５枚用意し、それぞれを測定し、その平均値でもって該白色フィルムの比重とした。
【００８７】
Ｆ．光沢度
デジタル変角光沢度計ＵＧＶ−５Ｂ（スガ試験機（株）製）を用いて、光反射フィルムのポリエステル（Ａ）層側よりＪＩＳ  Ｚ−８７４１（１９９７）に準じて測定した。なお、測定条件は入射角＝６０°、受光角＝６０°とした。
【００８８】
Ｇ．表面粗さ
ＪＩＳ  Ｂ０６０１（２００１）に基づき、中心線平均粗さ（Ｒａ）および十点平均表面粗さ（Ｒｚ）を小坂研究所製、触針式表面粗さ計（型番：ＳＥ−３ＦＡ）を用いて測定した。条件は下記の通りであり、５回の測定の平均値をもって値とした。
・触針先端半径：０．５μｍ
・触針荷重 ：５ｍｇ
・測定長 ：０．８ｍｍ
・カットオフ値：０．０８ｍｍ
Ｈ．製膜性
実施例・比較例において製膜した際に、フィルム破れが１回／日以下しか生じず、かつ粒子脱落などによる工程汚染ないものを◎、フィルム破れは１回／日以下しか生じないが、ロール表面への汚れの蓄積が肉眼で確認できるものを○、フィルム破れが２回／日以上３回／日以下発生するものを△、フィルム破れが４回／日以上発生するものを×とした。大量生産には△以上の製膜性が必要であり、○以上であるとさらにコスト低減効果がある。
【００８９】
Ｉ．相対輝度および輝度ムラ（直下型方式輝度）
図１に示したように１８１ＢＬＭ０７（ＮＥＣ（株）製）のバックライト内に張り合わせてある反射フィルムを所定のフィルムサンプルに変更し、点灯させた。その状態で１時間待機して光源を安定化させた後、液晶画面部をＣＣＤカメラ（ＳＯＮＹ製ＤＸＣ−３９０）にて撮影し画像解析装置アイシステム製アイスケールで画像を取り込んだ。その後、撮影した画像の輝度レベルを３万ステップに制御し自動検出させ、輝度に変換した。輝度評価として、東レ株式会社製＃２５０Ｅ６ＳＬを基準サンプル（１００％）とし、下記の通りの評価結果とした。
優：１０２％以上
良：１０１％以上１０２％未満
可：１００％以上１０１％未満
不可：１００％未満
また、下記式に従って輝度均一性を評価した。目視でムラとして認識できないもの（良以上）を合格とした。輝度ムラ評価として、東レ株式会社製＃２５０Ｅ６ＳＬを基準サンプル（１００％）とし、下記の通りの評価結果とした。
輝度ムラ（％）＝（最大値−最小値）／平均値×１００
優：８０％未満
良：８０％以上９０％未満
可：９０％以上１００％未満
不可：１００％以上
Ｊ．図１に示したように１８１ＢＬＭ０７（ＮＥＣ（株）製）のバックライト内に張り合わせてある反射フィルムを所定のフィルムサンプルに変更し、上部に導光板を乗せて、点灯させた。このとき、輝点が観測される程度を、下記の通りの評価結果とした。
優：輝点が見られない
良：長径５ｍｍ未満の輝点が１つ
可：長径５ｍｍ以上の輝点が１つ
不可：輝点が２つ以上
Ｋ．フィルム内部の気泡−ポリエステル界面の数
ミクロトームを用いてフィルムＴＤ方向（横方向）と平行方向の断面を切り出し、白金−パラジウムを蒸着した後、日本電子（株）製電界放射走査型電子顕微鏡”ＪＳＭ−６７００Ｆ”で適当な倍率（５００〜１００００倍）に拡大観察して得られた画像を用い、フィルム表面の一面から他の一面に向かって、フィルム表面に対して任意で垂直に該画像上に直線を引いた時に、線上に存在する界面の数を計数し、フィルムの厚みで割り返したものを１０倍することにより１０μｍあたりの界面数とした。このとき、界面数の計測は、気相から固相への界面であっても、固相から気相への界面であっても、共に１界面と数えた。ポリオレフィン（ｂ）によって生成した気泡による界面も、無機粒子（ｃ）によって生成した気泡による界面も界面として数えた。測定数はｎ＝５とし、その平均値を求めた。
【実施例】
【００９０】
以下実施例等によって本発明をさらに具体的に説明するが、本発明はこれに限定されるものではない。
【００９１】
（原料）
・ポリエステル樹脂（ａ１）
酸成分としてテレフタル酸を、グリコール成分としてエチレングリコールを用い、三酸化アンチモン（重合触媒）を得られるポリエステルペレットに対してアンチモン原子換算で３００ｐｐｍとなるように添加し、重縮合反応を行い、極限粘度０.６３ｄｌ／ｇ、カルボキシル末端基量４０当量／トンのポリエチレンテレフタレートペレット（ＰＥＴ）を得た。
【００９２】
・ポリエステル樹脂（ａ２）
ＣＨＤＭ（シクロヘキサンジメタノール）共重合ＰＥＴを用いた。グリコール成分に対し、シクロヘキサンジメタノール６０ｍｏｌ％を前述の方法で共重合したＰＥＴである。
【００９３】
・ポリオレフィン（ｂ）
ガラス転移温度が１８０℃であるシクロオレフィン系コポリマー「ＴＯＰＡＳ」（ポリプラスチックス（株）製）を用いた。
【００９４】
・無機粒子（ｃ）
タルクは日本タルク株式会社が販売している、表１及び表２に示した特性のタルクをマスターペレットとしたものを使用した（マトリックス樹脂はポリエステル樹脂（ａ１）である）。
クレイは林化成株式会社が販売している、表１及び表２に示した特性のクレイをマスターペレットとしたものを使用した（マトリックス樹脂はポリエステル樹脂（ａ１）である）。
炭酸カルシウムは白石カルシウム株式会社が販売している、表２に示した特性の炭酸カルシウムをマスターペレットとしたものを使用した（マトリックス樹脂はポリエステル樹脂（ａ１）である）。
【００９５】
・分散剤（ｄ）
ＰＢＴ-ＰＡＧ（ポリブチレンテレフタレート-ポリアルキレングリコール）共重合体を用いた（東レデュポン（株）製、商品名：ハイトレル）。該樹脂はＰＢＴ（ポリブチレンテレフタレート）とＰＴＭＧ（主としてポリテトラメチレングリコール）のブロック共重合体であり、メルトインデックス（ＭＩ）が１４（２．１６０ｇ、２４０℃）である。なお、共重合比率は、ブチレンテレフタレート：アルキレングリコール＝７０ｍｏｌ％：３０ｍｏｌ％である。
【００９６】
（実施例１〜８）
主押出機と副押出機を有する複合製膜装置において、表１に示した原料の混合物を１８０℃の温度で３時間真空乾燥した後、主押出機側に供給し、２８０℃の温度で溶融押出後、３０μｍカットフィルターにより濾過を行った後に、Ｔダイ複合口金に導入した。一方、副押出機には１８０℃の温度で３時間真空乾燥ＰＥＴを供給し、２８０℃の温度で溶融押出後３０μｍカットフィルターにより濾過を行った後に、Ｔダイ複合口金に導入した。次いで、該Ｔダイ複合口金内で、副押出機より押出される表皮層（Ｂ）が主押出機より押出されるポリエステル層（Ａ）の両表層に積層（Ｂ／Ａ／Ｂ）されるよう合流せしめた後、シート状に共押出して溶融積層シートとし、該溶融積層シートを、表面温度２０℃に保たれたドラム上に静電荷法で密着冷却固化させて未延伸積層フィルムを得た。続いて、該未延伸積層フィルムを常法に従い８５℃の温度に加熱したロール群で予熱した後、９０℃の温度の加熱ロールを用いて長手方向（縦方向）に３．５倍延伸を行い、２５℃の温度のロール群で冷却して一軸延伸フィルムを得た。
【００９７】
得られた一軸延伸フィルムの両端をクリップで把持しながらテンター内の９５℃の温度の予熱ゾーンに導き、引き続き連続的に１０５℃の温度の加熱ゾーンで長手方向に直角な方向（幅方向）に３．２倍延伸した。さらに引き続いて、テンター内の熱処理ゾーンで１２５℃で２０秒間の熱処理を施し、さらに１８０℃の温度で４％幅方向に弛緩処理を行った後、更に１４０℃の温度で１％幅方向に弛緩処理を行った。次いで、均一に徐冷後、巻き取って、総厚み１８８μｍの白色積層ポリエステルフィルムを得た。ポリエステル層（Ａ）は内部に気泡を多数含有していた。その各種特性を表１に示す。このように本発明の白色ポリエステルフィルムは安定かつ低コストで製膜でき、反射性・軽量性・輝度・低光沢（輝度ムラ低減）に優れた特性を示した。
【００９８】
（比較例１〜７）
主押出機と副押出機を有する複合製膜装置において、表２に示した原料の混合物を実施例１と同様の方法で、総厚み１８８μｍの白色積層ポリエステルフィルムの製膜を実施したが、比較例２、３、４、及び６はフィルム破れが２回／日以上となり、生産性が低かった。各種特性を表２に示す。ポリエステル層（Ａ）は内部に気泡を多数含有していた。比較例１、５、７はＲａ、Ｒｚ及び光沢度が、比較例２、３、４、６、７は比重が、それぞれ本発明の範囲外となった。特に比較例１、５、７当該フィルムをバックライトに組み込んだ場合に、輝度のムラや導光板との密着による輝点が発生した。
【００９９】
【表１】
2013120313.tif 000002
【０１００】
【表２】
2013120313.tif 000003
【産業上の利用可能性】
【０１０１】
本発明の白色ポリエステルフィルムは、経済性、製膜性、白色性、反射性、軽量性、他部材との相性に優れ、この白色ポリエステルフィルムを用いることにより輝度特性に優れた面光源を安価に提供することができる。
【０１０２】
本発明の白色ポリエステルフィルムは、白色性、反射性、隠蔽性、軽量性が必要な用途に適用可能であるが、特に好ましい用途としては、光反射のために面光源に組込まれる板状材があげられる。具体的には、液晶画面用のエッジライトの反射板、直下型ライトの反射板、および冷陰極線管やＬＥＤ照明周囲のリフレクターなどのうち、携帯して使用するものに好ましく用いられる。
【符号の説明】
【０１０３】
１；白色ポリエステルフィルム
２；冷陰極管
３；乳白板
４；拡散板
５；プリズムシート
６；偏光プリズムシート
７；ＣＣＤカメラ
８；画像解析装置（アイスケール）
【図１】
2013120313.tif 000004